(57)【要約】【課題】高い機械的耐久性を有するとともに、温湿度環境による電気特性の変化が小さく、安定した画像を得ることができる電子写真感光体を提供する。【解決手段】支持体および該支持体上に設けられた表面層を有する電子写真感光体であって、該表面層が、特定の正孔輸送性化合物と、特定の化合物とを含有する組成物の共重合物を含有することを特徴とする電子写真感光体。【選択図】なし【特許請求の範囲】
【請求項１】
支持体および該支持体上に設けられた表面層を有する電子写真感光体であって、該表面層が、下記式（１）で示される正孔輸送性化合物と、下記式（３）で示される化合物とを含有する組成物の共重合物を含有することを特徴とする電子写真感光体。
【化１】
2020181172.tif 000029
（式（１）中、Ａｒ１1〜Ａｒ１３は、それぞれ独立に、置換または無置換のフェニル基を示す。Ａｒ１1〜Ａｒ１３で示される該フェニル基のうち少なくとも１つは下記式（２）で示される基を置換基として有する。該フェニル基が有してもよい置換基は、アルキル基、アルコキシ基、または下記式（２）で示される基である。）
【化２】
2020181172.tif 000030
（式（２）中、Ｒ２１は水素原子、またはメチル基を示し、Ｒ２２は炭素数１以上６以下のアルキレン基を示す。ｎは０、または１を示す。）
【化３】
2020181172.tif 000031
（式（３）中、Ｒ３１およびＲ３２は、それぞれ独立に、炭素数１以上４以下のアルキル基、または、置換または無置換のアリール基を示す。該アリール基が有してもよい置換基は、炭素数４以下のアルキル基である。Ｒ３１およびＲ３２は互いに結合して環を形成してもよい。Ｒ３３は、炭素数１以上４以下のアルキル基を示す。Ｒ３４およびＲ３５は、それぞれ独立に、水素原子、または、メチル基を示す。Ｒ３６およびＲ３７は、それぞれ独立に炭素数１以上４以下のアルキレン基を示す。）
【請求項２】
前記組成物中の、前記式(３)で示される化合物の含有量が、式（１）で示される正孔輸送性化合物の含有量に対して、質量基準で０．１倍以上１．０倍以下である請求項１に記載の電子写真感光体。
【請求項３】
前記組成物が、さらに下記式（４）で示される化合物を含有することを特徴とする請求項１または２に記載の電子写真感光体。
【化４】
2020181172.tif 000032
（式（４）中、Ａｒ４１〜Ａｒ４３は、それぞれ独立に、置換または無置換のフェニル基を示す。Ａｒ４１〜Ａｒ４３で示される該フェニル基のうち少なくとも１つは下記式（５）で示される基を有する。該フェニル基が有してもよい置換基は、アルキル基、アルコキシ基、前記式（２）で示される基、または下記式（５）で示される基である。）
【化５】
2020181172.tif 000033
（式（５）中、Ｒ５１は水素原子、またはメチル基を示し、Ｒ５２は炭素数１以上６以下のアルキレン基を示す。ｐは０、または１を示す。）
【請求項４】
前記組成物が、さらに下記式（６）で示される化合物、または下記式（７）で示される化合物を含有する請求項１〜３のいずれか１項に記載の電子写真感光体。
【化６】
2020181172.tif 000034
（式（６）中、Ｒ６1〜Ｒ６６は、それぞれ独立に、水素原子、または、メチル基である。Ｘは、置換または無置換のアルキレン基、置換または無置換のシクロアルキレン基、または、置換または無置換のフェニレン基を示す。該アルキレン基、該シクロアルキレン基および該フェニレン基が有してもよい置換基は、それぞれ独立に、炭素数１以上３以下のアルキル基である。）
【化７】
2020181172.tif 000035
（式（７）中、Ｒ７1〜Ｒ７６は、それぞれ独立に、水素原子、または、メチル基である。ｋは１以上９以下の整数を示し、ｍは０以上３以下の整数を示す。）
【請求項５】
前記表面層が、電荷輸送層の上に接して設けられており、該電荷輸送層が下記式（８）で示される正孔輸送性化合物を含有する請求項１〜４のいずれか１項に記載の電子写真感光体。
【化８】
2020181172.tif 000036
（式（８）中、Ａｒ８１〜Ａｒ８４は、それぞれ独立に、置換または無置換のフェニル基を示す。Ａｒ８５は置換または無置換のビフェニレン基または置換または無置換のトリフェニレン基を示す。該フェニル基、該ビフェニレン基、および該トリフェニレン基が有してもよい置換基は、それぞれ独立に、炭素数１以上４以下のアルキル基である。）
【請求項６】
前記式(３)で示される化合物中のＲ３１およびＲ３２がメチル基である請求項１〜５のいずれか１項に記載の電子写真感光体。
【請求項７】
請求項１〜６のいずれか１項に記載の電子写真感光体、帯電手段、露光手段、現像手段および転写手段を有する電子写真装置。
【請求項８】
請求項１〜６のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【発明の詳細な説明】
【技術分野】
【０００１】
本発明は電子写真感光体、該電子写真感光体を有するプロセスカートリッジおよび該電子写真感光体を有する電子写真装置に関する。
【背景技術】
【０００２】
電子写真装置に搭載される電子写真感光体には、有機光導電性物質（電荷発生物質）を含有する有機電子写真感光体があり、これまで幅広い検討がなされてきた。以下、単に「電子写真感光体」という場合は、特に断りが無い限り有機電子写真感光体を指すものとする。
【０００３】
近年、電子写真感光体の長寿命化や高画質化を目的として、電子写真感光体の機械的耐久性（耐摩耗性）が高いこと、および長期使用による電気特性の変動が少ないことが求められている。
【０００４】
特許文献１には、重合性官能基を有する電荷輸送性物質を重合させて得られる重合物を、電子写真感光体の表面層に含有させることで、電子写真感光体の機械的耐久性を向上させ、電気特性を安定化させる方法が記載されている。
【先行技術文献】
【特許文献】
【０００５】
【特許文献１】特開２０００−０６６４２５号公報
【発明の概要】
【発明が解決しようとする課題】
【０００６】
本発明者らの検討によると、特許文献１に記載の電子写真感光体は、温湿度環境による電気特性の変化が大きく、安定した画像を得るには不十分であった。
【０００７】
したがって本発明の目的は、高い機械的耐久性を有するとともに、温湿度環境による電気特性の変化が小さく、安定した画像を得ることができる電子写真感光体を提供することにある。また、本発明の別の目的は、該電子写真感光体を有するプロセスカートリッジおよび該電子写真感光体を有する電子写真装置を提供することにある。
【課題を解決するための手段】
【０００８】
上記の目的は以下の本発明によって達成される。すなわち、本発明の一態様に係る電子写真感光体は、支持体および該支持体上に設けられた表面層を有する電子写真感光体であって、該表面層が、下記式（１）で示される正孔輸送性化合物と、下記式（３）で示される化合物とを含有する組成物の共重合物を含有することを特徴とする。
【化１】
2020181172.tif 000002
（式（１）中、Ａｒ１１〜Ａｒ１３は、それぞれ独立に、置換または無置換のフェニル基を示す。Ａｒ１１〜Ａｒ１３で示される該フェニル基のうち少なくとも１つは下記式（２）で示される基を置換基として有する。該フェニル基が有してもよい置換基は、アルキル基、アルコキシ基、または下記式（２）で示される基である。）
【化２】
2020181172.tif 000003
（式（２）中、Ｒ２１は水素原子、またはメチル基を示し、Ｒ２２は炭素数１以上６以下のアルキレン基を示す。ｎは０、または１を示す。）
【化３】
2020181172.tif 000004
（式（３）中、Ｒ３１およびＲ３２は、それぞれ独立に、炭素数１以上４以下のアルキル基、または、置換または無置換のアリール基を示す。該アリール基が有してもよい置換基は、炭素数４以下のアルキル基である。Ｒ３１およびＲ３２は互いに結合して環を形成してもよい。Ｒ３３は、炭素数１以上４以下のアルキル基を示す。Ｒ３４およびＲ３５は、それぞれ独立に、水素原子、または、メチル基を示す。Ｒ３６およびＲ３７は、それぞれ独立に炭素数１以上４以下のアルキレン基を示す。）
【０００９】
また、本発明の別の態様に係るプロセスカートリッジは、前記電子写真感光体と、帯電手段、現像手段、転写手段およびクリーニング手段からなる群より選択される少なくとも１つの手段とを一体に支持し、電子写真装置本体に着脱自在であることを特徴とする。
【００１０】
また、本発明のさらに別の態様に係る電子写真装置は、前記電子写真感光体、帯電手段、露光手段、現像手段および転写手段を有することを特徴とする。
【発明の効果】
【００１１】
本発明の一態様によれば、高い機械的耐久性を有するとともに、温湿度環境による電気特性の変化が小さく、安定した画像を得ることができる電子写真感光体を提供することができる。また、本発明の別の態様によれば、前記電子写真感光体を有するプロセスカートリッジ、および前記電子写真感光体を有する電子写真装置を提供することができる。
【図面の簡単な説明】
【００１２】
【図１】本発明の一態様に係る電子写真感光体の層構成の一例を示す図である。
【図２】本発明の一態様に係る電子写真感光体を有するプロセスカートリッジを備えた電子写真装置の概略構成の一例を示す図である。
【発明を実施するための形態】
【００１３】
以下、好適な実施の形態を挙げて、本発明を詳細に説明する。
本発明の一態様に係る電子写真感光体は、支持体および該支持体上に設けられた表面層を有する電子写真感光体であって、該表面層が、下記式（１）で示される正孔輸送性化合物と、下記式（３）で示される化合物とを含有する組成物の共重合物を含有することを特徴とする。
【化４】
2020181172.tif 000005
（式（１）中、Ａｒ１1〜Ａｒ１３は、それぞれ独立に、置換または無置換のフェニル基を示す。Ａｒ１1〜Ａｒ１３で示される該フェニル基のうち少なくとも１つは下記式（２）で示される基を置換基として有する。該フェニル基が有してもよい置換基は、アルキル基、アルコキシ基、または下記式（２）で示される基である。）
【化５】
2020181172.tif 000006
（式（２）中、Ｒ２１は水素原子、またはメチル基を示し、Ｒ２２は炭素数１以上６以下のアルキレン基を示す。ｎは０、または１を示す。）
【化６】
2020181172.tif 000007
（式（３）中、Ｒ３１およびＲ３２は、それぞれ独立に、炭素数１以上４以下のアルキル基、または、置換または無置換のアリール基を示す。該アリール基が有してもよい置換基は、炭素数４以下のアルキル基である。Ｒ３１およびＲ３２は互いに結合して環を形成してもよい。Ｒ３３は、炭素数１以上４以下のアルキル基を示す。Ｒ３４およびＲ３５は、それぞれ独立に、水素原子、または、メチル基を示す。Ｒ３６およびＲ３７は、それぞれ独立に炭素数１以上４以下のアルキレン基を示す。）
【００１４】
本発明者らは、本発明の一態様に係る電子写真感光体が温湿度環境の影響を受けにくい電気特性を有する理由を以下のように推測している。
重合性官能基を有する電荷輸送性物質の中でも、トリフェニルアミン構造を含むものは、電荷輸送性に優れ、長期にわたって画像形成を行うことによって生じる分子鎖の開裂や酸化といった化学的変化が生じにくい。そのため、長期使用による画像不良が発生しにくい。
一方で、トリフェニルアミン構造は電荷輸送性を有する物質としては構造が小さい。そのため、重合性官能基を有するトリフェニルアミン構造の重合物を電子写真感光体の表面層に用いた場合、表面層の膜に大きな空乏ができやすく、形成された表面層の空乏から電子写真感光体へ水分が浸透しやすいという問題があった。
【００１５】
本発明においては、表面層はトリフェニルアミン構造を有する式（１）で示される化合物に加え、式（３）で示される化合物を含有する組成物の重合物を含有する。式（３）で示される化合物は分子量が適度に小さく、極性がある環状構造を有する。一方で、式（１）で示される化合物も極性がある窒素原子を有し、さらに環状構造であるベンゼン環を有する。そのため、式（３）で示される化合物は、式（１）で示される化合物との相溶性に優れる。つまり式（１）で示される化合物と式（３）で示される化合物との共重合物は、式（１）で示される化合物のみの重合物よりも表面層の緻密性を向上させることができる。これにより電子写真感光体への水分の浸透が抑制され、電子写真感光体に対する水分の影響が少なくなる。以上により、電子写真感光体の電気特性に対する温湿度環境の影響が抑制されると考えられる。
【００１６】
以下に、式（１）で示される化合物、および式（３）で示される化合物の具体例を挙げるが、本発明はこれらに限定されるわけではない。
【００１７】
（式（１）で示される化合物の具体例）
【化７】
2020181172.tif 000008
【化８】
2020181172.tif 000009
【００１８】
（式（３）で示される化合物の具体例）
【化９】
2020181172.tif 000010
【００１９】
式（３）で示される化合物において、Ｒ３６およびＲ３７は、膜の緻密性と膜強度の観点から、メチレン基またはエチレン基であることが好ましい。さらに電気特性の環境依存性低下の観点から、式(３)で示される化合物中のＲ３１およびＲ３２はメチル基であることが好ましい。置換基が構造の小さいメチル基であることにより、膜中の分子同士の立体反発が減り、膜の緻密性が上がる。これにより、電子写真感光体への水の浸透が抑制され、温湿度環境の変化に起因する電子写真感光体の電気特性の変化が抑制される。
前記組成物中の、式(１)で示される化合物の含有量は、表面層中の化合物の全量に対し、３０．０質量％以上が好ましい。
前記組成物中の、式(３)で示される化合物の含有量は、表面層中の化合物の全量に対し、２．０質量％以上７０．０質量％以下が好ましい。
【００２０】
前記組成物中の、式(３)で示される化合物の含有量が、式（１）で示される正孔輸送性化合物の含有量に対して、質量基準で０．１倍以上１．０倍以下であることが好ましい。０．１倍以上であれば本発明の効果が十分に高く得られ、１．０倍以下であれば、式（１）で示される正孔輸送性化合物の量が十分に多く、電子写真感光体が良好な電気特性を得られる。
【００２１】
さらに前記組成物が下記式（４）で示される化合物を含有することが、電子写真感光体の電気特性の環境依存性を低下させる観点から好ましい。本発明者らは、その理由を以下のように推測している。式（４）で示される化合物は式（１）で示される化合物と構造が近似しており、互いに馴染みやすい。また、式（４）で示される化合物はアルキレン基と酸素原子を有するため、式（３）で示される化合物とも馴染みやすい。そのため、式（４）で示される化合物を介して、式（１）で示される化合物および式（３）で示される化合物が交互に共重合し易くなる。これにより式（３）で示される化合物が表面層中に均一に分布しやすくなり、さらに表面層の緻密性が上がると考えられる。
【化１０】
2020181172.tif 000011
（式（４）中、Ａｒ４１〜Ａｒ４３は、それぞれ独立に、置換または無置換のフェニル基を示す。Ａｒ４１〜Ａｒ４３で示される該フェニル基のうち少なくとも１つは下記式（５）で示される基を有する。該フェニル基が有してもよい置換基は、アルキル基、アルコキシ基、前記式（２）で示される基、または下記式（５）で示される基である。）
【化１１】
2020181172.tif 000012
（式（５）中、Ｒ５１は水素原子、またはメチル基を示し、Ｒ５２は炭素数１以上６以下のアルキレン基を示す。ｐは０、または１を示す。）
【００２２】
以下に、式（４）で示される化合物の具体例を挙げるが、本発明はこれらに限定されるわけではない。
【化１２】
2020181172.tif 000013
【化１３】
2020181172.tif 000014
前記組成物中の、式(４)で示される化合物の含有量は、表面層中の化合物の全量に対し、０．１質量％以上２．０質量％以下が好ましい。
【００２３】
また、前記組成物が、下記式（６）で示される化合物、または下記式（７）で示される化合物を含有することが電気特性の環境依存性低下の観点から好ましい。本発明者らは、その理由を以下のように推測している。式（６）で示される化合物および式（７）で示される化合物は構造の中心部に極性部位を有している。式（３）で示される化合物も同様に構造の中心部に極性部位を有しているため、式（３）で示される化合物は、式（６）で示される化合物および式（７）で示される化合物との相溶性がよく、表面層中で均一に分布しやすくなる。さらに式（６）で示される化合物および式（７）で示される化合物は重合性官能基を多数有するため、他の重合性化合物と反応しやすく、表面層が緻密となる。以上により表面層が均一に緻密になりやすく、さらに電子写真感光体の電気特性の環境依存性が低下すると考えられる。
【化１４】
2020181172.tif 000015
（式（６）中、Ｒ６1〜Ｒ６６は、それぞれ独立に、水素原子、または、メチル基である。Ｘは、置換または無置換のアルキレン基、置換または無置換のシクロアルキレン基、または置換または無置換のフェニレン基を示す。該アルキレン基、該シクロアルキレン基および該フェニレン基が有してもよい置換基は、それぞれ独立に、炭素数１以上３以下のアルキル基である。）
【化１５】
2020181172.tif 000016
（式（７）中、Ｒ７1〜Ｒ７６は、それぞれ独立に、水素原子、または、メチル基である。ｋは１以上９以下の整数を示し、ｍは０以上３以下の整数を示す。）
【００２４】
以下に、式（６）で示される化合物、および式（７）で示される化合物の具体例を挙げるが、本発明はこれらに限定されるわけではない。
【００２５】
（式（６）で示される化合物の具体例）
【化１６】
2020181172.tif 000017
【００２６】
（式（７）で示される化合物の具体例）
【化１７】
2020181172.tif 000018
前記組成物中の、式（６）で示される化合物、および式（７）で示される化合物の含有量は、表面層中の化合物の全量に対し、５．０質量％以上４０．０質量％以下が好ましい。
【００２７】
次に、本発明の一態様に係る電子写真感光体の構成について説明する。
［電子写真感光体］
本発明の一態様に係る電子写真感光体は、支持体および該支持体上に設けられた表面層を有する。
【００２８】
図１は、電子写真感光体の層構成の一例を示す図である。
図１中、電子写真感光体は、支持体１１１、下引き層１１２、電荷発生層１１３、電荷輸送層１１４、および、表面層としての保護層１１５を有する。
【００２９】
電子写真感光体の表面層は、上述したように、式（１）で示される正孔輸送性化合物と、式（３）で示される化合物とを含有する組成物の共重合物を含有する。
電子写真感光体を製造する方法としては、後述する各層の塗布液を調製し、所望の層の順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性および生産性の観点から、浸漬塗布が好ましい。
【００３０】
以下、支持体および各層について説明する。
＜支持体＞
本発明において、電子写真感光体は、支持体を有する。本発明において、支持体は導電性を有する導電性支持体であることが好ましい。また、支持体の形状としては、円筒状、ベルト状、シート状などが挙げられる。中でも、円筒状支持体であることが好ましい。また、支持体の表面に、陽極酸化などの電気化学的な処理や、ブラスト処理、切削処理などを施してもよい。
支持体の材質としては、金属、樹脂、ガラスなどが好ましい。
金属としては、アルミニウム、鉄、ニッケル、銅、金、ステンレスや、これらの合金などが挙げられる。中でも、アルミニウムを用いたアルミニウム製支持体であることが好ましい。
また、樹脂やガラスには、導電性材料を混合または被覆するなどの処理によって、導電性を付与してもよい。
【００３１】
＜導電層＞
本発明において、支持体の上に、導電層を設けてもよい。導電層を設けることで、支持体表面の傷や凹凸を隠蔽することや、支持体表面における光の反射を制御することができる。
導電層は、導電性粒子と、樹脂と、を含有することが好ましい。
【００３２】
導電性粒子の材質としては、金属酸化物、金属、カーボンブラックなどが挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子として、金属酸化物を用いることが好ましく、特に、酸化チタン、酸化スズ、酸化亜鉛を用いることがより好ましい。
導電性粒子として金属酸化物を用いる場合、金属酸化物の表面をシランカップリング剤などで処理したり、金属酸化物にリンやアルミニウムなどの元素やその酸化物をドーピングしたりしてもよい。
また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００３３】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、導電層は、シリコーンオイル、樹脂粒子、酸化チタンなどの隠蔽剤などをさらに含有してもよい。
【００３４】
導電層の平均膜厚は、１μｍ以上５０μｍ以下であることが好ましく、３μｍ以上４０μｍ以下であることが特に好ましい。
【００３５】
導電層は、上述の各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００３６】
＜下引き層＞
本発明において、支持体または導電層の上に、下引き層を設けてもよい。下引き層を設けることで、層間の接着機能が高まり、電荷注入阻止機能を付与することができる。
【００３７】
下引き層は、樹脂を含有することが好ましい。また、重合性官能基を有するモノマーを含有する組成物を重合することで硬化膜として下引き層を形成してもよい。
【００３８】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００３９】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００４０】
また、下引き層は、電気特性を高める目的で、電子輸送物質、金属酸化物、金属、導電性高分子などをさらに含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上述の重合性官能基を有するモノマーと共重合させることで、硬化膜として下引き層を形成してもよい。
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
また、下引き層は、添加剤をさらに含有してもよい。
【００４１】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００４２】
下引き層は、上述の各材料および溶剤を含有する下引き層用塗布液を調製し、この塗膜を支持体または導電層の上に形成し、乾燥および／または硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００４３】
＜感光層＞
電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層と、を有する。（２）単層型感光層は、電荷発生物質と電荷輸送物質を共に含有する感光層を有する。
【００４４】
本発明において、電子写真感光体が保護層を有さない場合、（１）積層型感光層においては電荷輸送層が本発明における表面層であり、（２）単層型感光層においては感光層が本発明における表面層である。
【００４５】
（１）積層型感光層
積層型感光層は、電荷発生層と、電荷輸送層と、を有する。
【００４６】
（１−１）電荷発生層
電荷発生層は、電荷発生物質と、樹脂と、を含有することが好ましい。
【００４７】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
電荷発生層中の電荷発生物質の含有量は、電荷発生層の全質量に対して、４０質量％以上８５質量％以下であることが好ましく、６０質量％以上８０質量％以下であることがより好ましい。
【００４８】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
また、電荷発生層は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【００４９】
電荷発生層の平均膜厚は、０．１μｍ以上１μｍ以下であることが好ましく、０．１５μｍ以上０．４μｍ以下であることがより好ましい。
【００５０】
電荷発生層は、上述の各材料および溶剤を含有する電荷発生層用塗布液を調製し、この塗膜を下引き層上に形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００５１】
（１−２）電荷輸送層
電荷輸送層は、電荷輸送物質と、樹脂と、を含有することが好ましい。
【００５２】
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。
電荷輸送層中の電荷輸送物質の含有量は、電荷輸送層の全質量に対して、２５質量％以上７０質量％以下であることが好ましく、３０質量％以上５５質量％以下であることがより好ましい。
【００５３】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
電荷輸送物質と樹脂との含有量比（質量比）は、４：１０〜２０：１０が好ましく、５：１０〜１２：１０がより好ましい。
【００５４】
また、電荷輸送層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００５５】
電荷輸送層が表面層である場合、上述したように、電荷輸送層は式（１）で示される正孔輸送性化合物と、式（３）で示される化合物とを含有する組成物の共重合物を含有する。
【００５６】
電子写真感光体が後述の保護層を表面層として有する場合、すなわち、表面層が、電荷輸送層の上に接して設けられている場合、電荷輸送層は特に、下記式（８）で示される正孔輸送性化合物を含有することが好ましい。電荷輸送層が式（８）で示される正孔輸送性化合物を含有することで電子写真感光体の電気特性の環境依存性を低下させることができる。
【化１８】
2020181172.tif 000019
（式（８）中、Ａｒ８１〜Ａｒ８４は、それぞれ独立に、置換または無置換のフェニル基を示す。Ａｒ８５は置換または無置換のビフェニレン基または置換または無置換のトリフェニレン基を示す。該フェニル基、該ビフェニレン基、および該トリフェニレン基が有してもよい置換基は、それぞれ独立に、炭素数１以上４以下のアルキル基である。）
【００５７】
発明者らは、電荷輸送層が式（８）で示される正孔輸送性化合物を含有することで、電子写真感光体の電気特性の環境依存性が低下する理由を以下のように推測している。
式（８）で示される正孔輸送性化合物は重合阻害作用を有するため、表面層と表面層に接している電荷輸送層との界面付近での架橋を抑制する。これにより式（１）で示される化合物と式（３）で示される化合物との共重合が、表面層の電荷輸送層と接する面の側では抑制され、表面層の表面側で主に進行する。つまり表面層の表面側の緻密性が高まり、空気中の水分の表面層への浸透が抑制されると考えられる。
【００５８】
以下に、式（８）で示される化合物の具体例を挙げるが、本発明はこれらに限定されるわけではない。
【化１９】
2020181172.tif 000020
【００５９】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【００６０】
電荷輸送層は、上述の各材料および溶剤を含有する電荷輸送層用塗布液を調製し、この塗膜を電荷発生層上に形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００６１】
（２）単層型感光層
単層型感光層は、電荷発生物質、電荷輸送物質、樹脂および溶剤を含有する感光層用塗布液を調製し、この塗膜を形成し、乾燥させることで形成することができる。電荷発生物質、電荷輸送物質、樹脂としては、上記「（１）積層型感光層」における材料の例示と同様である。
【００６２】
単層型感光層が表面層である場合、上述したように、単層型感光層は式（１）で示される正孔輸送性化合物と、式（３）で示される化合物とを含有する組成物の共重合物を含有する。
【００６３】
電子写真感光体が後述の保護層を表面層として有する場合、すなわち、表面層が、単層型感光層の上に接して設けられている場合、上記電荷輸送層の説明で述べたのと同じ理由で、単層型感光層は式（８）で示される正孔輸送性化合物を含有することが好ましい。
【００６４】
＜保護層＞
本発明において、感光層の上に、保護層を設けてもよい。保護層を設けることで、電子写真感光体の耐久性を向上させることができる。
電子写真感光体が保護層を有する場合、保護層は本発明における表面層であり、式（１）で示される正孔輸送性化合物と、式（３）で示される化合物とを含有する組成物の共重合物を含有する。
【００６５】
保護層は、重合性官能基を有するモノマーを含有する組成物を重合することで硬化膜として形成してもよい。その際の反応としては、熱重合反応、光重合反応、放射線重合反応などが挙げられる。重合性官能基を有するモノマーが有する重合性官能基としては、アクリロイルオキシ基、メタクリロイルオキシ基、などが挙げられる。重合性官能基を有するモノマーとして、電荷輸送能を有する材料を用いてもよい。
【００６６】
保護層は、酸化防止剤、紫外線吸収剤、可塑剤、レベリング剤、滑り性付与剤、耐摩耗性向上剤、などの添加剤を含有してもよい。添加剤としては、具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００６７】
さらに、電荷輸送物質を添加することができる。電荷輸送物質としては、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【００６８】
保護層の平均膜厚は、０．５μｍ以上１０μｍ以下であることが好ましく、１μｍ以上７μｍ以下であることが好ましい。
【００６９】
保護層は、上述の各材料および溶剤を含有する保護層用塗布液を調製し、この塗膜を感光層上に形成し、乾燥および／または硬化させることで形成することができる。塗布液に用いる溶剤としては、アルコール系溶剤、ケトン系溶剤、エーテル系溶剤、スルホキシド系溶剤、エステル系溶剤、脂肪族ハロゲン化炭化水素系溶剤、芳香族炭化水素系溶剤が挙げられる。下層の感光層を溶解しないという観点から、アルコール系溶剤が好ましい。
【００７０】
保護層用塗布液の塗膜を硬化させる手段としては、熱、紫外線、および／または、電子線によって硬化させる方法が挙げられる。電子写真感光体の保護層の強度、電子写真感光体の耐久性を向上させるためには、紫外線または電子線を用いて塗膜を硬化させることが好ましい。
【００７１】
電子線を照射する場合、加速器としては、例えば、スキャニング型、エレクトロカーテン型、ブロードビーム型、パルス型、ラミナー型などが挙げられる。電子線の加速電圧は、重合効率を損なわずに電子線による材料特性の劣化を抑制できる観点から、１２０ｋＶ以下であることが好ましい。また、保護層用塗布液の塗膜の表面での電子線吸収線量は、１ｋＧｙ以上５０ｋＧｙ以下であることが好ましく、５ｋＧｙ以上１０ｋＧｙ以下であることがより好ましい。
【００７２】
また、電子線を用いて上記組成物を硬化（重合）させる場合、酸素による重合阻害作用を抑制する観点から、不活性ガス雰囲気で電子線を照射した後、不活性ガス雰囲気で加熱することが好ましい。不活性ガスとしては、例えば、窒素、アルゴン、ヘリウムが挙げられる。
【００７３】
また、紫外線または電子線の照射後に、電子写真感光体を１００℃以上１４０℃以下に加熱することが好ましい。こうすることで、さらに高い耐久性を有し、画像不良を抑制する保護層が得られる。
【００７４】
保護層の表面は、研磨シート、形状転写型部材、ガラスビーズ、ジルコニアビーズなど用いて表面加工を施してもよい。また、塗布液の構成材料を使って表面に凹凸を形成させてもよい。電子写真感光体に接触させるクリーニング手段（クリーニングブレード）の挙動をより安定化させる目的で、電子写真感光体の保護層に凹部または凸部を設けることがより好ましい。
【００７５】
上記凹部または凸部は、電子写真感光体の表面の全域に形成されていてもよいし、電子写真感光体の表面の一部分に形成されていてもよい。凹部または凸部が電子写真感光体の表面の一部分に形成されている場合は、少なくともクリーニング手段（クリーニングブレード）との接触領域の全域には凹部または凸部が形成されていることが好ましい。
【００７６】
凹部または凸部を形成する場合は、凹部に対応した凸部または凸部に対応した凹部を有するモールドを電子写真感光体の表面に圧接し、形状転写を行うことにより、電子写真感光体の表面に凹部または凸部を形成することができる。
【００７７】
［プロセスカートリッジ、電子写真装置］
本発明の別の態様に係るプロセスカートリッジは、これまで述べてきた電子写真感光体と、帯電手段、現像手段、転写手段およびクリーニング手段からなる群より選択される少なくとも１つの手段とを一体に支持し、電子写真装置本体に着脱自在であることを特徴とする。
【００７８】
また、本発明のさらに別の態様に係る電子写真装置は、これまで述べてきた電子写真感光体、帯電手段、露光手段、現像手段および転写手段を有することを特徴とする。
【００７９】
図２に、電子写真感光体を備えたプロセスカートリッジを有する電子写真装置の概略構成の一例を示す。
１は円筒状の電子写真感光体であり、軸２を中心に矢印方向に所定の周速度で回転駆動される。電子写真感光体１の表面は、帯電手段３により、正または負の所定電位に帯電される。なお、図においては、ローラ型帯電部材によるローラ帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段９を別途設けず、上記付着物を現像手段５などで除去する、所謂、クリーナーレスシステムを用いてもよい。電子写真装置は、電子写真感光体１の表面を、前露光手段（不図示）からの前露光光１０により除電処理する除電機構を有していてもよい。また、本発明の別の態様に係るプロセスカートリッジ１１を電子写真装置本体に着脱するために、レールなどの案内手段１２を設けてもよい。
【００８０】
本発明の一態様に係る電子写真感光体は、レーザービームプリンター、ＬＥＤプリンター、複写機、ファクシミリ、および、これらの複合機などに用いることができる。
【実施例】
【００８１】
以下、実施例および比較例を用いて本発明をさらに詳細に説明する。本発明は、その要旨を超えない限り、下記の実施例によって何ら限定されるものではない。なお、以下の実施例の記載において、「部」とあるのは特に断りのない限り質量基準である。
【００８２】
（実施例１）
直径３０ｍｍ、長さ３５７．５ｍｍ、肉厚１ｍｍのアルミニウムシリンダーを支持体（導電性支持体）とした。
【００８３】
次に、金属酸化物として酸化亜鉛粒子（比表面積：１９ｍ２／ｇ、粉体抵抗率：４．７×１０６Ω・ｃｍ）１００部をトルエン５００部と撹拌混合した。これにシランカップリング剤（化合物名：Ｎ−２−（アミノエチル）−３−アミノプロピルメチルジメトキシシラン、商品名：ＫＢＭ６０２、信越化学工業（株）製）０．８部を添加し、６時間攪拌した。その後、トルエンを減圧留去して、１３０℃で６時間加熱乾燥し、表面処理された酸化亜鉛粒子を得た。
【００８４】
次に、以下の材料を用意した。
・ブチラール樹脂（商品名：ＢＭ−１、積水化学工業（株）製）１５部
・ブロック化イソシアネート（商品名：スミジュール３１７５、住化コベストロウレタン社製）１５部
これらをメチルエチルケトン７３．５部と１−ブタノール７３．５部の混合溶液に溶解させた。この溶液に前記表面処理された酸化亜鉛粒子８０．８部、および２，３，４−トリヒドロキシベンゾフェノン（東京化成工業（株）製）０．８１部を加えた。これを直径０．８ｍｍのガラスビーズを用いたサンドミル装置で２３±３℃雰囲気下で３時間分散した。分散後、以下の材料を加えて攪拌し、下引き層用塗布液を調製した。
・シリコーンオイル（商品名：ＳＨ２８ＰＡ、東レ・ダウコーニング社製）０．０１部
・架橋ポリメタクリル酸メチル（ＰＭＭＡ）粒子（商品名：ＴＥＣＨＰＯＬＹＭＥＲ  ＳＳＸ−１０３、積水化成品工業（株）社製、平均一次粒径３．０μｍ）５．６部
この下引き層用塗布液を上記支持体上に浸漬塗布し、得られた塗膜を３０分間１６０℃で乾燥させて、膜厚が１８μｍの下引き層を形成した。
【００８５】
次に、ＣｕＫα特性Ｘ線回折より得られるチャートにおいて、７．５°および２８．４°の位置にピークを有する結晶形のヒドロキシガリウムフタロシアニン１０部とポリビニルブチラール樹脂（商品名：エスレックＢＸ−１、積水化学工業社製）５部を用意した。これらをシクロヘキサノン２００部に添加し、直径０．９ｍｍのガラスビーズを用いたサンドミル装置で６時間分散した。これにシクロヘキサノン１５０部と酢酸エチル３５０部をさらに加えて希釈して電荷発生層用塗布液を得た。得られた塗布液を下引き層上に浸漬塗布し、９５℃で１０分間乾燥することにより、膜厚が０．２０μｍの電荷発生層を形成した。
【００８６】
次に、以下の材料を用意した。
・式（８−８）で示される化合物４５部
・式（８−１０）で示される化合物４５部
・下記式（Ａ）で示される化合物１０部
・ポリカーボネート樹脂（商品名：ユーピロンＺ４００、三菱ガス化学（株）製、ビスフェノールＺ型のポリカーボネート）１００部
・下記式（Ｂ）で示されるポリカーボネート（粘度平均分子量Ｍｖ：２００００）０．０２部
これらを、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【化２０】
2020181172.tif 000021
【化２１】
2020181172.tif 000022
（式（Ｂ）中、０．９５および０．０５は２つの構造単位のモル比（共重合比）である。）
その後、以下の材料を用意した。
・式（１−１９）で示される正孔輸送性化合物１０．０部
・式（３−１）で示される化合物４．５部
・式（６−１）で示される化合物５．５部
・式（４−２１）で示される化合物０．２０ 部
・光重合開始剤１−ヒドロキシシクロヘキシルフェニルケトン０．５部
・テトラヒドロフラン８０部
これらを混合し、保護層用塗布液を調製した。
次に、この保護層用塗布液を電荷輸送層上に浸漬塗布して塗膜を形成し、得られた塗膜を５分間６０℃で乾燥させた。乾燥後、出力が１６０Ｗ／ｃｍのメタルハライドランプを用いて、照射強度７００ｍＷ／ｃｍ２で１２０秒間紫外線を照射した。その後１３０℃で３０分間加熱処理を行い、膜厚５．０μｍである保護層を形成した。
【００８７】
このようにして、支持体上に、下引き層、電荷発生層、電荷輸送層および保護層をこの順に有する電子写真感光体を製造した。
【００８８】
（実施例２〜５）
実施例１の保護層用塗布液の調製において、式（１）で示される化合物、式（３）で示される化合物、式（４）で示される化合物、式（６）で示される化合物の種類と量を表１に示すように変更した。それ以外は、実施例１と同様にして電子写真感光体を製造した。
【００８９】
（実施例６）
実施例１の電荷輸送層用塗布液の調製において、式（Ａ）で示される化合物の量を１０部から６０部に変更した。また、式（８−８）で示される化合物、および式（８−１０）で示される化合物を用いず、その代わりに、式（８−２）で示される化合物を３０部用いた。さらに下記式（Ｃ）で示される化合物１０部を用いた。
さらに、実施例１の保護層用塗布液の調製において、式（１）で示される化合物、式（３）で示される化合物、式（４）で示される化合物の種類と量を表１に示すように変更した。また、式（６−１）で示される化合物の代わりに式（７−１）で示される化合物５．５部を用いた。それ以外は、実施例１と同様にして電子写真感光体を製造した。
【化２２】
2020181172.tif 000023
【００９０】
（実施例７）
実施例６の保護層用塗布液の調製において、式（１−１９）で示される化合物の代わりに、式（１−１）で示される化合物を用い、式（４−２１）で示される化合物の代わりに、式（４−１）で示される化合物を用いた。それ以外は、実施例６と同様にして電子写真感光体を製造した。
【００９１】
（実施例８）
実施例１と同様にして支持体上に、下引き層、電荷発生層、電荷輸送層を形成した。
その後、式（１−２１）で示される正孔輸送性化合物１０．０部、式（３−１）で示される化合物４．５部、式（４−２２）で示される化合物０．２０部、ｎ−プロパノール８０部を混合し、保護層用塗布液を調製した。
次に、この保護層用塗布液を電荷輸送層上に浸漬塗布して塗膜を形成し、得られた塗膜を５分間４０℃で乾燥させた。乾燥後、窒素雰囲気下にて、加速電圧７０ｋＶ、吸収線量１５ｋＧｙの条件で１．６秒間電子線を塗膜に照射した。その後、窒素雰囲気下にて、塗膜の温度が１３５℃になる条件で１５秒間加熱処理を行った。なお、電子線の照射から１５秒間の加熱処理までの酸素濃度は１５ｐｐｍであった。次に、大気中において、塗膜が１０５℃になる条件で３０分間加熱処理を行い、膜厚５．０μｍである保護層を形成した。
このようにして、支持体上に、下引き層、電荷発生層、電荷輸送層および保護層をこの順に有する電子写真感光体を製造した。
【００９２】
（実施例９）
実施例７の保護層用塗布液の調製において、式（７−１）で示される化合物の代わりに、下記式（Ｄ）で示される化合物を用いた。それ以外は、実施例７と同様にして電子写真感光体を製造した。
【化２３】
2020181172.tif 000024
【００９３】
（実施例１０）
実施例１の保護層用塗布液の調製において、式（４）で示される化合物を用いなかった。それ以外は、実施例１と同様にして電子写真感光体を製造した。
【００９４】
（実施例１１）
実施例６の保護層用塗布液の調製において、式（１）で示される化合物、式（３）で示される化合物の種類と量を表１に示すように変更した。また、式（７−１）で示される化合物の代わりに式（６−１）で示される化合物を用いた。それ以外は、実施例６と同様にして電子写真感光体を製造した。
【００９５】
（実施例１２〜１３）
実施例１の電荷輸送層用塗布液を調製において、式（８−８）、および式（８−１０）で示される化合物を用いず、式（Ａ）で示される化合物６０部、式（Ｃ）で示される化合物４０部を用いた。さらに、実施例１の保護層用塗布液の調製において、式（１）で示される化合物、式（３）で示される化合物、式（４）で示される化合物の種類と量を表１に示すように変更した。それ以外は、実施例１と同様にして電子写真感光体を製造した。
【００９６】
（実施例１４）
実施例６の保護層用塗布液の調製において、式（１）で示される化合物の種類と量を表１に示すように変更し、式（４）で示される化合物、および式（７）で示される化合物を用いなかった。それ以外は、実施例６と同様にして電子写真感光体を製造した。
【００９７】
（実施例１５）
実施例１の電荷輸送層用塗布液の調製において、式（８−８）、および式（８−１０）で示される化合物を用いず、式（Ａ）で示される化合物６０部、式（Ｃ）で示される化合物４０部を用いた。
さらに、実施例１の保護層用塗布液の調製において、式（３）で示される化合物の種類と量を表１に示すように変更し、式（６）で示される化合物を用いなかった。
それ以外は、実施例１と同様にして電子写真感光体を製造した。
【００９８】
（実施例１６〜２０）
実施例１５において、式（３）で示される化合物の種類と量を表１に示すように変更し、式（４）で示される化合物を用いなかった。それ以外は、実施例１５と同様にして電子写真感光体を製造した。
【００９９】
（比較例１）
実施例１６の保護層用塗布液の調製において、式（３）で示される化合物を用いなかった。それ以外は、実施例１６と同様にして電子写真感光体を製造した。
【０１００】
（比較例２）
比較例１の保護層用塗布液の調製において、さらに下記式（Ｅ）で示される化合物４．５部を用いた。それ以外は、比較例１と同様にして電子写真感光体を製造した。
【化２４】
2020181172.tif 000025
【０１０１】
（比較例３）
比較例１の保護層用塗布液の調製において、さらに下記式（Ｆ）で示される化合物４．５部を用いた。それ以外は、比較例１と同様にして電子写真感光体を製造した。
【化２５】
2020181172.tif 000026
【０１０２】
（比較例４）
比較例１の保護層用塗布液の調製において、さらに式（Ｄ）で示される化合物５．５部を用いた。それ以外は、比較例１と同様にして電子写真感光体を製造した。
【０１０３】
（比較例５）
比較例１の保護層用塗布液の調製において、さらに式（４−２１）で示される化合物０.２０部、および式（６−１）で示される化合物５.５部を用いた。それ以外は、比較例１と同様にして電子写真感光体を製造した。
【表１】
2020181172.tif 000027
【０１０４】
［評価］
実施例１〜２０、比較例１〜５で製造した電子写真感光体の電気特性を以下のように評価した。
【０１０５】
（電気特性評価）
（評価１）
評価装置として、複写機（商品名：ｉＲ−ＡＤＶ  Ｃ５５６０、キヤノン（株）製）の改造機を用いた。この評価装置用のドラムカートリッジに、上記の実施例１〜２０、比較例１〜５で製造した電子写真感光体を装着して、以下のように評価した。
【０１０６】
（常温低湿環境下での電気特性評価）
温度２０℃、湿度５％ＲＨの常温低湿環境下で、電子写真感光体の初期暗部電位（Ｖｄ）が−８００［Ｖ］、初期明部電位（Ｖｌ）が−３００［Ｖ］になるように、印加電圧の条件と、露光装置の露光光量の条件を設定した。
電子写真感光体の表面電位の測定は、評価装置から現像用カートリッジを抜き取り、そこに電位プローブ（商品名：ｍｏｄｅｌ６０００Ｂ−８、トレック社製）を固定し、表面電位計（ｍｏｄｅｌ３４４：トレック社製）を使用して行った。
その後、画像印字比率１０％の画像について、Ａ４サイズの普通紙にて、５００００枚、１０００００枚、および３０００００枚連続で画像形成を行った。
５００００枚、１０００００枚、および３０００００枚の画像出力後、現像用カートリッジを上記電位プローブおよび表面電位計からなる電位測定装置に付け替えた。その後、上記で設定した印加電圧を印加し、上記で設定した露光光量で露光した際の電子写真感光体の表面の明部電位（Ｖｌａ）を測定した。そして、初期と各枚数の連続画像形成後との間の電子写真感光体の表面の明部電位の変動量｜ΔＶｌａａ｜（ΔＶｌ＝｜Ｖｌａ｜−３００で表わされるΔＶｌの絶対値）を算出した。
【０１０７】
また、各画像出力後、暗部電位（Ｖｄ）が−８００［Ｖ］、明部電位（Ｖｌ）が−３００［Ｖ］になるように、印加電圧の条件（条件Ａ-１）と、露光装置の露光光量の条件（条件Ａ-２）を設定した。設定した印加電圧と、露光装置の露光光量に固定し、ベタ画像を１０００枚出力した。その後、印加電圧の条件（条件Ａ-１）と、露光装置の露光光量の条件（条件Ａ-２）における、電子写真感光体の表面の明部電位（Ｖｌｂ）を測定した。そして、初期と各枚数の連続画像形成後の電子写真感光体の表面の明部電位の変動量｜ΔＶｌｂｂ｜（ΔＶｌ＝｜Ｖｌｂ｜−３００で表わされるΔＶｌの絶対値）を算出した。
【０１０８】
（評価２）
温度３５℃、湿度８０％ＲＨの高温高湿環境下で、得られた電子写真感光体の初期暗部電位（Ｖｄ）が−８００［Ｖ］、初期明部電位（Ｖｌ）が−３００［Ｖ］になるように、印加電圧の条件と、露光装置の露光光量の条件を設定した。
電子写真感光体の表面電位の測定は、上記（評価１）と同様にして行った。
その後、画像印字比率１０％の画像について、Ａ４サイズの普通紙にて、５００００枚、１０００００枚、および３０００００枚連続で画像形成を行った。
５００００枚、１０００００枚、および３０００００枚の画像出力後、現像用カートリッジを電位プローブおよび表面電位計からなる電位測定装置に付け替えた。その後、上記で設定した印加電圧を印加し、上記で設定した露光光量で露光した際の電子写真感光体の表面の明部電位（Ｖｌｃ）を測定した。そして、初期と各枚数の連続画像形成後との間の電子写真感光体の表面の明部電位の変動量｜ΔＶｌｃｃ｜（ΔＶｌ＝｜Ｖｌｃ｜−３００で表わされるΔＶｌの絶対値）を算出した。
【０１０９】
また、各画像出力後、暗部電位（Ｖｄ）が−８００［Ｖ］、明部電位（Ｖｌ）が−３００［Ｖ］になるように、印加電圧の条件（条件Ｂ−１）と、露光装置の露光光量の条件（条件Ｂ−２）を設定した。設定した印加電圧の条件と、露光装置の露光光量に固定し、ベタ画像を１０００枚出力した。その後、印加電圧の条件（条件Ｂ−１）と、露光装置の露光光量の条件（条件Ｂ−２）における、電子写真感光体の表面の明部電位（Ｖｌｄ）を測定した。そして、初期と各枚数における連続画像形成後の電子写真感光体の表面の明部電位の変動量｜ΔＶｌｄｄ｜（ΔＶｌｄｄ＝｜Ｖｌｄ｜−３００で表わされるΔＶｌの絶対値）を算出した。
【０１１０】
次に評価１および評価２において、各枚数の画像出力後における、それぞれの｜ΔＶｌａａ｜と｜ΔＶｌｂｂ｜の差（｜ΔＶｌａｂ｜）について、以下の基準によりランク付けをおこなった。
ランク４：｜ΔＶｌａｂ｜が１０Ｖ未満
ランク３：｜ΔＶｌａｂ｜が１５Ｖ未満
ランク２：｜ΔＶｌａｂ｜が２０Ｖ未満
ランク１：｜ΔＶｌａｂ｜が２０Ｖ以上
【０１１１】
また、評価１および評価２において、各枚数の画像出力後における、それぞれの｜ΔＶｌｃｃ｜と｜ΔＶｌｄｄ｜の差（｜ΔＶｌｃｄ｜）について、以下の基準によりランク付けをおこなった。
ランク４：｜ΔＶｌｃｄ｜が５Ｖ未満
ランク３：｜ΔＶｌｃｄ｜が１０Ｖ未満
ランク２：｜ΔＶｌｃｄ｜が１５Ｖ未満
ランク１：｜ΔＶｌｃｄ｜が１５Ｖ以上
【０１１２】
【表２】
2020181172.tif 000028
【符号の説明】
【０１１３】
１１１  支持体
１１２  下引き層
１１３  電荷発生層
１１４  電荷輸送層
１１５  保護層
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2020181172.tif 000037
【図２】
2020181172.tif 000038